(57)【要約】【課題】加工安定性に優れる新規な熱可塑性樹脂組成物が求められている。【解決手段】下記式（１）で示される化合物と熱可塑性樹脂とを含有する熱可塑性樹脂組成物。式（１）：2011122131.tif 000017（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）【選択図】なし【特許請求の範囲】
【請求項１】
下記式（１）で示される化合物と熱可塑性樹脂とを含有する熱可塑性樹脂組成物。
式（１）：
2011122131.tif 000013
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
【請求項２】
熱可塑性樹脂１００重量部に対して、式（１）で表される化合物を０．０００５〜５重量部含有する請求項１記載の熱可塑性樹脂組成物。
【請求項３】
式（１）におけるＲ１及びＲ２が、それぞれ独立に、炭素数１〜３０の分岐していてもよいアルキル基、又は炭素数２〜３０のアルケニル基である、請求項１又は２記載の熱可塑性樹脂組成物。
【請求項４】
式（１）におけるＲ１及びＲ２が、それぞれ独立に、炭素数２〜６の分岐していてもよいアルキル基である、請求項１又は２記載の熱可塑性樹脂組成物。
【請求項５】
熱可塑性樹脂が、ポリエチレン系樹脂、ポリプロピレン系樹脂、ポリスチレン系樹脂及びポリブタジエン系樹脂からなる群から選ばれる樹脂である請求項１〜６のいずれか一項記載の熱可塑性樹脂組成物。
【請求項６】
さらに、酸化防止剤、紫外線吸収剤、光安定剤、金属不活性化剤、造核剤、滑剤、帯電防止剤、難燃剤、充填剤、顔料、可塑剤、防曇剤、アンチブロッキング剤、界面活性剤、発泡剤、乳化剤、光沢剤、中和剤、及び結着剤からなる群から選ばれる少なくとも１種の添加剤を含有する請求項１〜５のいずれか一項記載の熱可塑性樹脂組成物。
【請求項７】
酸化防止剤が、フェノール系酸化防止剤、イオウ系酸化防止剤、及びリン系酸化防止剤からなる群から選ばれる少なくとも１種である請求項６記載の熱可塑性樹脂組成物。
【請求項８】
下記式（１）で示される化合物を有効成分として含有する熱可塑性樹脂用加工安定化剤。
式（１）：
2011122131.tif 000014
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
【請求項９】
熱可塑性樹脂１００重量部に対して、下記式（１）で表される化合物を０．０００５〜５重量部を混練する工程を含む熱可塑性樹脂の安定化方法。
式（１）：
2011122131.tif 000015
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
【請求項１０】
式（４）で示される化合物。
式（４）：
2011122131.tif 000016
（式中、２つのＲはともにｎ−プロピル基又はｎ−ペンチル基を表す。）
【発明の詳細な説明】
【技術分野】
【０００１】
本発明は、熱可塑性樹脂組成物、熱可塑性樹脂用加工安定化剤、及び熱可塑性樹脂の安定化方法に関する。
【背景技術】
【０００２】
熱可塑性樹脂は透明性に優れ、耐衝撃性も良好であることから、食品包装容器、日用雑貨品に広く使用されている。かかる熱可塑性樹脂の加工安定性を向上させるために種々の加工安定化剤が添加された熱可塑性樹脂組成物が知られている（例えば、非特許文献１）。
【先行技術文献】
【非特許文献】
【０００３】
【非特許文献１】本間精一、１．基礎総合解説編、現場で役立つ成形加工技術−材料と成形技術、プラスチック  ２００２年４月号別冊４頁、（株）工業調査会発行
【発明の概要】
【発明が解決しようとする課題】
【０００４】
加工安定性に優れる新規な熱可塑性樹脂組成物が求められている。
【課題を解決するための手段】
【０００５】
かかる課題を解決するために、本発明者らは鋭意検討した結果、以下の［１］〜［９］に記載される発明に至った。
［１］下記式（１）で示される化合物と熱可塑性樹脂とを含有する熱可塑性樹脂組成物。
式（１）：
2011122131.tif 000002
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
［２］熱可塑性樹脂１００重量部に対して、式（１）で表される化合物を０．０００５〜５重量部含有する前項１記載の熱可塑性樹脂組成物。
［３］式（１）におけるＲ１及びＲ２が、それぞれ独立に、炭素数１〜３０の分岐していてもよいアルキル基、又は炭素数２〜３０のアルケニル基である、前項１又は２記載の熱可塑性樹脂組成物。
［４］式（１）におけるＲ１及びＲ２が、それぞれ独立に、炭素数２〜６の分岐していてもよいアルキル基である、前項１又は２記載の熱可塑性樹脂組成物。
［５］熱可塑性樹脂が、ポリエチレン系樹脂、ポリプロピレン系樹脂、ポリスチレン系樹脂及びポリブタジエン系樹脂からなる群から選ばれる樹脂である前項１〜４のいずれか一項記載の熱可塑性樹脂組成物。
［６］さらに、酸化防止剤、紫外線吸収剤、光安定剤、金属不活性化剤、造核剤、滑剤、帯電防止剤、難燃剤、充填剤、顔料、可塑剤、防曇剤、アンチブロッキング剤、界面活性剤、発泡剤、乳化剤、光沢剤、中和剤、及び結着剤からなる群から選ばれる少なくとも１種の添加剤を含有する前項１〜５のいずれか一項記載の熱可塑性樹脂組成物。
［７］酸化防止剤が、フェノール系酸化防止剤、イオウ系酸化防止剤、及びリン系酸化防止剤からなる群から選ばれる少なくとも１種である前項６記載の熱可塑性樹脂組成物。
［８］下記式（１）で示される化合物を有効成分として含有する熱可塑性樹脂用加工安定化剤。
式（１）：
2011122131.tif 000003
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
［９］熱可塑性樹脂１００重量部に対して、下記式（１）で表される化合物を０．０００５〜５重量部を混練する工程を含む熱可塑性樹脂の安定化方法。
式（１）：
2011122131.tif 000004
（式中、Ｒ１及びＲ２は、それぞれ独立に、置換基を有していてもよい芳香族基、炭素数１〜３０の分岐していてもよいアルキル基、又は炭素数２〜３０のアルケニル基を表す。）
［１０］式（４）で示される化合物。
式（４）：
2011122131.tif 000005
（式中、２つのＲはともにｎ−プロピル基又はｎ−ペンチル基を表す。）
【発明の効果】
【０００６】
本発明の熱可塑性樹脂組成物は、加工安定性に優れる。
【発明を実施するための形態】
【０００７】
以下、本発明について詳細に説明する。
【０００８】
まず、式（１）で示される化合物（以下、化合物（１）と記載することもある。）について説明する。
【０００９】
上記式（１）中、Ｒ１及びＲ２は、それぞれ独立に、置換基を有していてもよい芳香族基、炭素数１〜３０の分岐していてもよいアルキル基、又は炭素数２〜３０のアルケニル基を表す。化合物（１）を製造する際の経済的観点から互いに同一であることが好ましい。
【００１０】
置換基を有していてもよい芳香族基を構成する芳香族基としては、例えばフェニル基が挙げられる。また、芳香族基上の置換基としては、メチル基、エチル基、プロピル基、ブチル基等の炭素数１〜４のアルキル基；メトキシ基、エトキシ基、プロポキシ基、ブトキシ基等の炭素数１〜４のアルコキシ基；等が挙げられる。置換基を有していてもよい芳香族基としては、フェニル基が好ましい。
【００１１】
炭素数１〜３０の分岐していてもよいアルキル基としては、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、ｎ−エイコシル基、ｎ−ヘンイコシル基、ｎ−ヘンエイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、ｎ−トリアコンチル基等が挙げられる。炭素２〜６のアルキル基が好ましく、エチル基、ｎ−プロピル基、ｉ−プロピル基、ｎ−ブチル基、ｉ−ブチル基、ｔ−ブチル基、ｎ−ペンチル基、ｎ−ヘキシル基がより好ましい。
【００１２】
炭素数２〜３０のアルケニル基としては、例えばビニル基、アリル基、１−プロペニル基、１，３−ブタジエニル基、イソプロペニル基、１−ブテニル基、２−ブテニル基、２−ペンテニル基などが挙げられる。
【００１３】
化合物（１）としては、１，６−Ｏ−ジベンゾイル−Ｄ−ソルビトール、１，６−Ｏ−ジアセチル−Ｄ−ソルビトール、１，６−Ｏ−ｎ−プロパノイル−Ｄ−ソルビトール、１，６−Ｏ−ジ−ｎ−ブタノイル−Ｄ−ソルビトール、１，６−Ｏ−ジピバロイル−Ｄ−ソルビトール、１，６−Ｏ−ジ−ｎ−ペンタノイル−Ｄ−ソルビトール、１，６−Ｏ−ジ−ｎ−ヘキサノイル−Ｄ−ソルビトール、１，６−Ｏ−ジ−ｎ−ヘプタノイル−Ｄ−ソルビトール、１，６−Ｏ−ジ−ｎ−オクタノイル−Ｄ−ソルビトール、１，６−Ｏ−ジ−ｎ−デカノイル−Ｄ−ソルビトール、１，６−Ｏ−ジラウロイル−Ｄ−ソルビトール、１，６−Ｏ−ジミリストロイル−Ｄ−ソルビトール、１，６−Ｏ−ジパルミトロイル−Ｄ−ソルビトール、１，６−Ｏ−ジステアロイル−Ｄ−ソルビトール、１，６−Ｏ−ジオレオイル−Ｄ−ソルビトール、１，６−Ｏ−ジバクセノイル−Ｄ−ソルビトール、１，６−Ｏ−ジリノレノイル−Ｄ−ソルビトール、１，６−Ｏ−ジ−ｎ−ヘキサノイル−Ｌ−ソルビトール、１，６−Ｏ−ジ−ｎ−ヘキサノイル−Ｄ−マンニトール、１，６−Ｏ−ジ−ｎ−ヘキサノイル−Ｌ−マンニトール、１，６−Ｏ−ジ−ｎ−ヘキサノイル−Ｄ−タリロール、１，６−Ｏ−ジ−ｎ−ヘキサノイル−Ｌ−タリトール、１，６−Ｏ−ジ−ｎ−ヘキサノイル−Ｄ−イジトール、１，６−Ｏ−ジ−ｎ−ヘキサノイル−Ｌ−イジトール、１，６−Ｏ−ジ−ｎ−ヘキサノイルガラクチトール、１，６−Ｏ−ジ−ｎ−ヘキサノイルアリトール等が挙げられる。なかでも、式（４）で示される化合物が好ましい。
式（４）：
2011122131.tif 000006
（式中、２つのＲはともにｎ−プロピル基又はｎ−ペンチル基を表す。）
【００１４】
化合物（１）は、例えば、下記式（２）で示されるカルボン酸化合物（以下、カルボン酸化合物（２）と記載することもある。）と下記式（３）で示されるポリオール化合物（以下、ポリオール化合物（３）と記載することもある。）を原料として、任意の公知の方法により合成することができる。
式（２）：
2011122131.tif 000007
（式中、Ｒは上記Ｒ１又はＲ２を表す。）
式（３）：
2011122131.tif 000008
【００１５】
カルボン酸化合物（２）としては、安息香酸、酢酸、プロピオン酸、酪酸、ピバル酸、カプロン酸、オクタン酸、ラウリン酸、ミリスチン酸、パルミチン酸、ステアリン酸、オレイン酸、リノール酸、リノレン酸等が挙げられる。
【００１６】
ポリオール化合物（３）としては、Ｄ−ソルビトール、Ｌ−ソルビトール、Ｄ−マンニトール、Ｌ−マンニトール、Ｄ−タリトール、Ｌ−タリトール、Ｄ−イジトール、Ｌ−イジトール、ガラクチトール、アリトール等が挙げられるが、Ｄ−ソルビトール、及びＤ−マンニトールが好ましく、入手容易性の観点からＤ−ソルビトールがより好ましい。
【００１７】
カルボン酸化合物（２）の使用量は、ポリオール化合物（３）１モルに対して、好ましくは１．５〜４モル、より好ましくは２〜３モルである。化合物（１）の合成は、通常、溶媒中でカルボン酸化合物（２）とポリオール化合物（３）とを反応させることにより行われる。溶媒は、反応を阻害しないものであればいずれでもよく、例えば、トルエン、キシレン等の芳香族炭化水素；ヘキサン、ヘプタン等の脂肪族炭化水素；クロロホルム等のハロゲン化炭化水素；ジエチルエーテル、テトラヒドロフラン等の含酸素系炭化水素；が挙げられる。
【００１８】
反応温度としては、０℃〜１００℃の範囲が好ましく、操作性の観点からより好ましくは、０℃〜９０℃、更に好ましくは０℃〜８０℃の範囲である。反応時間はその他の条件によって変化するが、通常１時間〜１００時間、好ましくは１．５時間〜３０時間である。
【００１９】
カルボン酸化合物（２）は、塩化チオニル、臭化チオニル、三塩化リン、五塩化リン、オキシ塩化リン等のハロゲン化剤を用いることにより、対応するカルボン酸ハロゲン化物に誘導してからポリオール化合物（３）と反応させることが、収率向上の観点から好ましい。ハロゲン化剤の使用量としては、カルボン酸化合物（２）１モルに対して、１．０５モル〜１．５モルが好ましい。また、カルボン酸ハロゲン化物が市販されている場合は、それを用いてもよい。
【００２０】
カルボン酸ハロゲン化物とポリオール化合物（３）とを反応させる場合、例えば、アミン類、ピリジン類、ピロリジン類、アミド類等の脱ハロゲン化水素剤や、アルカリ金属もしくはアルカリ土類金属の水酸化物を共存させることにより、反応を促進させることもできる。また、脱ハロゲン化水素剤がトリエチルアミン、ピリジン等の常温では液体である場合、これらを溶媒として反応を行うこともできる。
【００２１】
反応が完了した後、得られた反応混合物をカラムクロマトグラフィーや再結晶等の通常の処理に付すことよって、化合物（１）を単離・精製することができる。
【００２２】
次に、化合物（１）と熱可塑性樹脂とを含有する本発明の熱可塑性樹脂組成物について説明する。
【００２３】
熱可塑性樹脂としては、ポリエチレン系樹脂（高密度ポリエチレン（ＨＤ−ＰＥ）、低密度ポリエチレン（ＬＤ−ＰＥ）、直鎖状低密度ポリエチレン（ＬＬＤＰＥ）、エチレン−ビニルアルコール共重合体（ＥＶＯＨ）、エチレン−アクリル酸エチル共重合体、エチレン−酢酸ビニル共重合体（ＥＶＡ）など）、ポリプロピレン系樹脂（結晶性プロピレン単独重合体、プロピレン−エチレンランダム共重合体、プロピレン−α−オレフィンランダム共重合体、プロピレン−エチレン−α−オレフィン共重合体、プロピレン単独重合体成分または主にプロピレンからなる共重合体成分と、プロピレンとエチレンおよび／またはα−オレフィンの共重合体成分からなるポリプロピレン系ブロック共重合体など）、メチルペンテンポリマー、ポリスチレン系樹脂（ポリ（ｐ−メチルスチレン）、ポリ（α−メチルスチレン）などのポリスチレン、アクリロニトリル−スチレン共重合体、アクリロニトリル−ブタジエン−スチレン共重合体（ＡＢＳ）、特殊アクリルゴム−アクリロニトリル−スチレン共重合体、アクリロニトリル−塩素化ポリエチレン−スチレン共重合体など）、ポリブタジエン系樹脂（ポリブタジエンゴム（ＢＲ）、スチレンブタジエン共重合体（ＳＢＲ）、スチレン−ブタジエンブロック共重合体（ＳＢＳ）、ＢＲもしくはＳＢＲもしくはＳＢＳで改質した耐衝撃性ポリスチレン（ＨＩ−ＰＳ）など）、塩素化ポリエチレン、ポリクロロプレン、塩素化ゴム、ポリ塩化ビニル、ポリ塩化ビニリデン、メタクリル樹脂、フッ素樹脂、ポリアセタール、グラフト化ポリフェニレンエーテル樹脂、ポリフェニレンサルファイド樹脂、ポリウレタン、ポリアミド、ポリエステル樹脂（たとえばポリエチレンテレフタレート、ポリブチレンテレフタレートなど）、ポリ乳酸樹脂（ＰＬＡ）、ポリカーボネート、ポリアクリレート、ポリスルホン、ポリエーテルエーテルケトン、ポリエーテルスルホン、芳香族ポリエステル樹脂、ジアリルフタレートプリポリマー、シリコーン樹脂、１，２−ポリブタジエン、ポリイソプレン、ブタジエン／アクリロニトリル共重合体、エチレン−メチルメタクリレート共重合体などが挙げられ、成形加工性の良さから、ポリエチレン系樹脂、ポリプロピレン系樹脂、ポリスチレン系樹脂及びポリブタジエン系樹脂が好ましく、エチレン系樹脂及びポリブタジエン系樹脂がより好ましい。
【００２４】
本発明の熱可塑性樹脂組成物における化合物（１）の含有量は、熱可塑性樹脂１００重量部に対して、好ましくは０．０００５〜５重量部、より好ましくは０．００１〜３重量部、さらに好ましくは０．００５〜２重量部である。熱可塑性樹脂１００重量部に対して、化合物（１）の含有量が０．０００５重量部以上であれば、化合物（１）の安定化効果が十分に発揮されるため好ましく、５重量部以下であれば、経済性の観点から好ましい。
【００２５】
本発明の熱可塑性樹脂組成物の製造方法としては、例えば、化合物（１）と熱可塑性樹脂とを混合した後、単軸又は多軸の押出し機により溶融混練する方法；熱可塑性樹脂を重合した後の溶液と、化合物（１）を予め溶剤に溶解又は懸濁させた液とを混合し、その後、蒸発留去等の方法により溶剤を除去する方法；が挙げられる。
【００２６】
本発明の熱可塑性樹脂組成物は、さらに、酸化防止剤、紫外線吸収剤、光安定剤、金属不活性化剤、造核剤、滑剤、帯電防止剤、難燃剤、充填剤、顔料、可塑剤、防曇剤、アンチブロッキング剤、界面活性剤、発泡剤、乳化剤、光沢剤、中和剤、結着剤からなる群から選ばれる少なくとも１種の添加剤を含有していてもよい。酸化防止剤を含有していることが好ましく、中でも、フェノール系酸化防止剤、リン系酸化防止剤、イオウ系酸化防止剤がより好ましく使用される。本発明の熱可塑性樹脂組成物におけるこれら添加剤の含有量（２種以上の場合は合計量）は、熱可塑性樹脂１００重量部に対して、好ましくは０．０１〜５重量部、より好ましくは０．０５〜３重量部である。
【００２７】
フェノール系酸化防止剤としては、例えば、ペンタエリスリトールテトラキス［３−（３，５−ジ−ｔ−ブチル−４−ヒドロキシフェニル）プロピオネート］、ｎ−オクタデシル−β−（４’ヒドロキシ−３’，５’−ジ−ｔ−ブチルフェニル）プロピオネート、３，９−ビス［１，１−ジメチル−２−［β−（３−ｔ−ブチル−４−ヒドロキシ−５−メチルフィエニル）プロピオニルオキシ］エチル］２，４，８，１０−テトラオキサスピロ［５，５］−ウンデカン、２−［１−（２−ヒドロキシ−３，５−ジ−ｔ−ペンチルフェニル）エチル］−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート、２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノールおよびそれらの混合物等のアルキル化モノフェノール；
【００２８】
２，４−ジオクチルチオメチル−６−ｔ−ブチルフェノール、２，４−ジオクチルチオメチル−６−エチルフェノール、２，６−ジドデシルチオメチル−４−ノニルフェノールおよびそれらの混合物等のアルキルチオメチルフェノール；
【００２９】
２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレート、ビス（３，５−ジ−ｔ−ブチル−４−ヒドロキシフェニル）  アジペートおよびそれらの混合物等のヒドロキノン及びアルキル化ヒドロキノン；
【００３０】
α−トコフェロール、β−トコフェロール、γ−トコフェロール、δ−トコフェロールおよびそれらの混合物等のトコフェロール；
【００３１】
２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（３−メチル−６−ｔ−ブチルフェノール）、４，４’−チオビス（２−メチル−６−ｔ−ブチルフェノール）、４，４’−チオビス（３，６−ジ−ｔ−アミルフェノール）、４，４’−（２，６−ジメチル−４−ヒドロキシフェニル）ジスルフィド等のヒドロキシル化チオジフェニルエーテル；
【００３２】
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール）］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタンおよびそれらの混合物等のアルキリデンビスフェノールおよびその誘導体；
【００３３】
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテートおよびそれらの混合物等のＯ−ベンジル誘導体、Ｎ−ベンジル誘導体およびＳ−ベンジル誘導体；
【００３４】
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネートおよびそれらの混合物等のヒドロキシベンジル化マロネート誘導体；
【００３５】
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノールおよびそれらの混合物等の芳香族ヒドロキシベンジル誘導体；
【００３６】
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル］イソシアヌレートおよびそれらの混合物等のトリアジン誘導体；
【００３７】
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩およびそれらの混合物等のベンジルホスホネート誘導体；
【００３８】
４−ヒドロキシラウリル酸アニリド、４−ヒドロキシステアリン酸アニリド、オクチル−Ｎ−（３，５−ジ−ｔ−ブチル−４−ヒドロキシフェニル）カルバネートおよびそれらの混合物等のアシルアミノフェノール誘導体；
【００３９】
β−（３，５−ジ−ｔ−ブチル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物等の一価アルコールまたは多価アルコールとのエステル；
【００４０】
β−（３，５−ジシクロヘキシル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物等の一価アルコールまたは多価アルコールとのエステル；
【００４１】
３，５−ジ−ｔ−ブチル−４−ヒドロキシフェニル酢酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物等の一価アルコールまたは多価アルコールとのエステル；
【００４２】
Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンおよびそれらの混合物等のβ−（３，５−ジ−ｔ−ブチル−４−ヒドロキシフェニル）プロピオン酸のアミド；が挙げられる。
【００４３】
これらフェノール系酸化防止剤は異なる２種以上を混合して用いてもよい。
好ましくは、ペンタエリスリトールテトラキス［３−（３，５−ジ−ｔ−ブチル−４−ヒドロキシフェニル）プロピオネート］、ｎ−オクタデシル−β−（４’ヒドロキシ−３’，５’−ジ−ｔ−ブチルフェニル）プロピオネート、３，９−ビス［１，１−ジメチル−２−［β−（３−ｔ−ブチル−４−ヒドロキシ−５−メチルフィエニル）プロピオニルオキシ］エチル］２，４，８，１０−テトラオキサスピロ［５，５］−ウンデカン、２−［１−（２−ヒドロキシ−３，５−ジ−ｔ−ペンチルフェニル）エチル］−４，６−ジ−ｔ−ペンチルフェニルアクリレートおよび２−ｔ−ブチル−６−（３−ｔ−ブチル−２−ヒドロキシ−５−メチルベンジル）−４−メチルフェニルアクリレートが挙げられる。
【００４４】
リン系酸化防止剤としては、例えば、トリフェニルホスファイト、トリス（ノニルフェニル）ホスファイト、トリス（２，４−ジ−ｔ−ブチルフェニル）ホスファイト、６−［３−（３−ｔ−ブチル−４−ヒドロキシ−５−メチルフェニル）プロポキシ］−２，４，６，８，１０−テトラ−ｔ−ブチルジベンゾ［ｄ，ｆ］［１．３．２］ジオキサホスフェピン、トリラウリルホスファイト、トリオクタデシルホスファイト、ジステアリル  ペンタエリスリトール    ジホスファイト、ジイソデシル    ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、ビス（２，４，６−トリ−ｔ−ブチルフェニル）ペンタエリスリトール  ジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル  ホスファイト、２，２’−エチリデンビス（４，６−ジ−ｔ−ブチルフェニル）  フルオロ  ホスファイト、ビス（２，４−ジ−ｔ−ブチル−６−メチルフェニル）  エチルホスファイト、ビス（２，４−ジ−ｔ−ブチル−６−メチルフェニル）  メチルホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）  ホスファイトおよびそれらの混合物が挙げられる。
【００４５】
これらリン系酸化防止剤は異なる２種以上を混合して用いてもよい。
好ましくは、トリス（２，４−ジ−ｔ−ブチルフェニル）ホスファイトおよび６−［３−（３−ｔ−ブチル−４−ヒドロキシ−５−メチルフェニル）プロポキシ］−２，４，６，８，１０−テトラ−ｔ−ブチルジベンゾ［ｄ，ｆ］［１．３．２］ジオキサホスフェピンが挙げられる。
【００４６】
イオウ系酸化防止剤としては、例えば、２，４−ビス［（オクチルチオ）メチル］−Ｏ−オクレゾール、４，６−ビス（ドデシルチオメチル）−Ｏ−クレゾール、ジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトライルテトラキス（３−ラウリルチオプロピオネート）が挙げられる。
【００４７】
これらイオウ系酸化防止剤は異なる２種以上を混合して用いてもよい。
好ましくは、ジミリスチル−３，３’−チオジプロピオン酸エステルが挙げられる。
【００４８】
紫外線吸収剤としては、例えば、フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘシサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエートおよびそれらの混合物等のサリシレート誘導体；
【００４９】
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンおよびそれらの混合物等の２−ヒドロキシベンゾフェノン誘導体；
【００５０】
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（２’−ヒドロキシ−３’−ｔ−ブチル−５’−メチルフェニル）−５−クロロベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベ��ゾトリアゾール−２−イル）−４−ヒドロキシフェニル］プロピオネート、メチル  ３−［３−ｔ−ブチル−５−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸およびそれらの混合物等の２−（２’−ヒドロキシフェニル）ベンゾトリアゾール；が挙げられる。
【００５１】
これら紫外線吸収剤は異なる２種以上を混合して用いてもよい。
好ましくは、２−ヒドロキシ−４−オクトキシベンゾフェノン、２−（２−ヒドロキシ−５−メチルフェニル）ベンゾトリアゾール、２−（２’−ヒドロキシ−３’−ｔ−ブチル−５’−メチルフェニル）−５−クロロベンゾトリアゾールおよび２，４−ジ−ｔ−ブチルフェニル−３，５−ジ−ｔ−ブチル−４−ヒドロキシベンゾエートが挙げられる。
【００５２】
光安定剤としては、例えばビス（２，２，６，６−テトラメチル−４−ピペリジル）  セバケート、ビス（（２，２，６，６−テトラメチル−４−ピペリジル）  スクシネート、ビス（１，２，２，６，６−ペンタメチル−４−ピペリジル）  セバケート、ビス（Ｎ−オクトキシ−２，２，６，６−テトラメチル−４−ピペリジル）  セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）  ２，２−ビス（３，５−ジ−ｔ−ブチル−４−ヒドロキシベンジル）−２−ブチルマロネート、ビス（１，２，２，６，６−ペンタメチル−４−ピペリジルデカンジオエート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、
【００５３】
１，２，３，４−ブタンテトラカルボン酸と１，２，２，６，６−ペンタメチル−４−ピペリジノールおよび１−トリデカノールとの混合エステル化物、１，２，３，４−ブタンテトラボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３、９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチルサクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ））、Ｎ，Ｎ’−ビス（２，２，６，６−テトラメチル−４−ピペリジル）ヘキサメチレンジアミンと１，２−ジブロモエタンとの重縮合物、
【００５４】
Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンおよびそれらの混合物等のヒンダードアミン系光安定剤、
【００５５】
エチル  α−シアノ−β，β−ジフェニルアクリレート、イソオクチル  α−シアノ−β，β−ジフェニルアクリレート、メチル  α−カルボメトキシシンナメート、メチルα−シアノ−β−メチル−ｐ−メトキシシンナメート、ブチル  α−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリンおよびそれらの混合物等のアクリレート系光安定剤、
【００５６】
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体およびそれらの混合物などのニッケル系光安定剤、
【００５７】
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドおよびそれらの混合物などのオキサミド系光安定剤、
【００５８】
２，４，６−トリス（２−ヒドロキシ−４−オクチルオキシフェニル）−１，３，５−トリアジン、セバシン酸ビス（２，２，６，６−テトラメチル−４−ピペリジル）、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチル−１−（２−ヒドロキシエチル）−４−ヒドロキシ−２，２，６，６−テトラメチルピペリジン重縮合物、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンおよびそれらの混合物等の２−（２−ヒドロキシフェニル）−１，３，５−トリアジン系光安定剤、が挙げられる。
【００５９】
これら光安定剤は異なる２種以上を混合して用いてもよい。
好ましくは、セバシン酸ビス（２，２，６，６−テトラメチル−４−ピペリジル）、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］およびコハク酸ジメチル−１−（２−ヒドロキシエチル）−４−ヒドロキシ−２，２，６，６−テトラメチルピペリジン重縮合物が挙げられる。
【００６０】
中和剤としては、例えば、合成ハイドロタルサイト、天然ハイドロタルサイト、水酸化カルシウム等が挙げられる。滑剤としては、例えば、パラフィン、ポリエチレンワックス、ステアリン酸、ブチルステアレート、硬化ひまし油、ステアリルアルコールやステアリン酸カルシウム等が挙げられる。
【００６１】
帯電防止剤としては、例えば、第１級アミン塩、第３級アミン塩、第４級アミン塩やピリジン誘導体等のカチオン系帯電防止剤；硫酸化油、石鹸、硫酸化エステル油、硫酸化アミド油、オレフィンの硫酸化エステル塩類、脂肪アルコール硫酸エステル塩類、アルキル硫酸エステル塩、脂肪酸エチルスルホン酸塩、アルキルナフタレンスルホン酸塩、アルキルベンゼンスルホン酸塩、琥珀酸エステルスルホン酸塩や燐酸エステル塩等のアニオン系の帯電防止剤；多価アルコールの部分的脂肪酸エステル、脂肪アルコールのエチレンオキサイド付加物、脂肪酸のエチレンオキサイド付加物、脂肪アミノまたは脂肪酸アミドのエチレンオキサイド付加物、アルキルフェノールのエチレンオキサイド付加物、多価アルコールの部分的脂肪酸エステルのエチレンオキサイド付加物やポリエチレングリコール等の非イオン系の帯電防止剤；カルボン酸誘導体やイミダゾリン誘導体等の両性系の帯電防止剤；が挙げられる。
【００６２】
防曇剤としては、ステアリン酸  モノグリセリド、オレイン酸  モノグリセリド、ポリグリセリンオレイン酸エステル、ソルビタン  モノラウレートやソルビタン  モノステアレート等が挙げられる。
【００６３】
造核剤としては、１，３，２，４−ジ−ベンジリデン−ソルビトール、１，３，２，４−ジ−ジ−（ｐ−メチル−ベンジリデン）ソルビトール、１，３，２，４−ジ−（ｐ−エチル−ベンジリデン）ソルビトール、１，３，２，４−ジ−（２’，４’−ジ−メチル−ベンジリデン）ソルビトール、１，３−ｐ−クロロ−ベンジリデン−２，４−ｐ−メチル−ベンジリデン−ソルビトール、１，３，２，４−ジ−（ｐ−プロピル−ベンジリデン）ソルビトール、アルミニウム−モノ−ヒドロキシ−ジ−ｐ−ｔ−ブチルベンゾエート、ソジウム−ビス（４−ｔ−ブチルフェニル）フォスフェート、ソジウム−２，２’−メチレン−ビス−（４，６−ジ−ｔ−ブチル−フェニル）フォスフェート、タルク、安息香酸ナトリウム、リチウム−２，２’−メチレン−ビス−（４，６−ジ−ｔ−ブチルフェニル）フォスフェート等が挙げられる。
【００６４】
充填剤としては、例えば、酸化マグネシウム、酸化アルミニウム、酸化珪素、酸化カルシウム、酸化チタン、酸化クロム（３価）、酸化鉄、酸化亜鉛、シリカ、珪藻土、アルミナ繊維、酸化アンチモン、バリウムフェライト、ストロンチムフェライト、酸化ベリリウム、軽石、軽石バルーン等の酸化物、水酸化マグネシウム、水酸化アルミニウム、塩基性炭酸マグネシウム等の塩基性物又は水酸化物；炭酸マグネシウム、炭酸カルシウム、硫酸バリウム、硫酸アンモニウム、亜硫酸カルシウム、ドロマイト、ドーソナイト等の炭酸塩；硫酸カルシウム、硫酸バリウム、硫酸アンモニウム、亜硫酸カルシウム、塩基性硫酸マグネシウム等の（亜）硫酸塩；珪酸ナトリウム、珪酸マグネシウム、珪酸アルミニウム、珪酸カリウム、珪酸カルシウム、タルク、クレー、マイカ、アスベスト、ガラス繊維、モンモリロライト、ガラスバルーン、ガラスビーズ、ペントナイト等の珪酸塩；カオリン（陶土）、パーライト、鉄粉、銅粉、鉛粉、アルミニウム粉、硫化モリブデン、ボロン繊維、炭化珪素繊維、黄銅繊維、チタン酸カリウム、チタン酸ジルコン酸鉛、硼酸亜鉛、硼酸アルミニウム、メタ硼酸バリウム、硼酸カルシウム、硼酸ナトリウム；が挙げられる。
【００６５】
難燃剤としては、ペンタブロモジフェニルエーテル、オクタブロモジフェニルエーテル、デカブロモジフェニルエーテル、テトラブロモビスフェノールＡ、ヘキサブロモシクロドデカン、トリフェニルホスフェート、赤燐、ハロゲンを含むリン酸エステル、水酸化アルミニウム、水酸化マグネシウム等が挙げられる。また、ハロゲン化合物の難燃性を高める助剤として、三酸化アンチモン、五酸化アンチモン等も挙げられる。
【００６６】
これらの添加剤は、化合物（１）と添加剤とを混合して得られる混合物と、熱可塑性樹脂とを混合することにより熱可塑性樹脂組成物に含有させてもよいし、熱可塑性樹脂と添加剤とを混合して得られる混合物と、化合物（１）とを混合することにより熱可塑性樹脂組成物に含有させてもよいし、化合物（１）と熱可塑性樹脂と添加剤とを同時に混合することにより熱可塑性樹脂組成物に含有させてもよい。
【００６７】
上述のようにして得られた本発明の熱可塑性樹脂組成物は、加工安定性に優れる。かかる加工安定性は、ビルドアップタイム等により評価することができる。
【００６８】
本発明の熱可塑性樹脂組成物は、さらに成形して、フィルム、成形材料やパイプ等の製品に加工することができる。
【００６９】
本発明の熱可塑性樹脂用加工安定化剤は、化合物（１）を有効成分として含有していればよい。化合物（１）以外に、本発明の熱可塑性樹脂用加工安定化剤に含まれていてもよい成分としては、例えば、上述した添加剤が挙げられる。
【００７０】
本発明の熱可塑性樹脂の安定化方法は、熱可塑性樹脂１００重量部に対して、下記式（１）で表される化合物を０．０００５〜５重量部を混練する工程を含んでいればよい。その他、含まれていてもよい工程としては、例えば、上述した添加剤を混練する工程が挙げられる。
【実施例】
【００７１】
以下、実施例により本発明を更に詳細に説明する。
【００７２】
（製造例）
以下の各製造例、実施例及び試験例において、化−１〜化−８で示される化合物は、それぞれ表１記載のとおりである。
【００７３】
【表１】
2011122131.tif 000009
（＊は、当該結合手がカルボニル基と結合していることを表す。）
【００７４】
製造例１：化−１の製造
冷却管、温度計を具備した３００ｍｌ四つ口フラスコに、Ｄ−ソルビトール１．８ｇ（１０ｍｍｏｌ）、ピリジン１００ｍｌ、４−ジメチルアミノピリジン０．２４ｇ（２ｍｍｏｌ）を仕込んだ。得られた混合物を冷却しながら、そこに、ステアリン酸クロライド１０．１ｇ（３０ｍｍｏｌ）を滴下した。室温で１４時間攪拌した後、クロロホルム２００ｍｌを加え、５重量％重曹水５０ｍｌで２回洗浄した。得られた有機層を硫酸ナトリウムにより乾燥した後、濾過し、濾液を濃縮し、残渣をクロロホルムから再結晶して、得られた結晶を濾過により取得し、クロロホルムで洗浄した。この再結晶操作を２回行うことにより、化−１を０．４２ｇ得た。Ｄ−ソルビトールに対する収率６％。化−１は、ＮＨＲ及びＦＤ／ＭＳにより同定した。
１Ｈ−ＮＭＲ（５００ＭＨｚ，ＣＤＣｌ３）δ４．３８−４．３５（２Ｈ，ｍ），４．２５（２Ｈ，ｄ，Ｊ＝５．４Ｈｚ），４．０２（１Ｈ，ｂｒ），３．９４（１Ｈ，ｂｒ），３．８６（１Ｈ，ｂｒ），３．６５（１Ｈ，ｂｒ），３．２１（１Ｈ，ｂｒ），３．０７（１Ｈ，ｂｒ），２．８６（１Ｈ，ｂｒ），２．６５（１Ｈ，ｂｒ），２．３７−２．３２（４Ｈ，ｍ），１．６５−１．６０（４Ｈ，ｍ），１．３０−１．２６（５６Ｈ，ｍ），０．８８（６Ｈ，ｔ，Ｊ＝６．９Ｈｚ）．
１３Ｃ−ＮＭＲ（１２５ＭＨｚ，ＣＤＣｌ３）δ１７４．７，１７４．４，７３．０，７２．７，７１．０，６９．２，６５．９３，６３．９２，３４．２３，３４．２１，３１．９，２９．６９，２９．６５，２９．６，２９．５，２９．３５，２９．２５，２９．２，２５．０，２４．９，２２．７，１４．０．
ＭＳ（ｍ／ｚ）＝７１６［Ｍ ＋ Ｈ］＋
【００７５】
製造例２：化−２の製造
カルボン酸ハロゲン化物として、ミリスチン酸クロライドを使用する以外は、製造例１と同様にして、化−２を得た。Ｄ−ソルビトールに対する収率１４％。
１Ｈ−ＮＭＲ（５００ＭＨｚ，ＣＤＣｌ３，５０℃）δ４．３７−４．２８（２Ｈ，ｍ），４．２５−４．２４（２Ｈ，ｍ），４．０２（１Ｈ，ｂｒ），３．９３（１Ｈ，ｂｒ），３．８６（１Ｈ，ｂｒ），３．６６（１Ｈ，ｂｒ），３．３０（１Ｈ，ｂｒ），３．２０（１Ｈ，ｂｒ），３．０６（１Ｈ，ｂｒ），２．８５（１Ｈ，ｂｒ），２．３７−２．３２（４Ｈ，ｍ），１．６６−１．６０（４Ｈ，ｍ），１．３２−１．２６（４０Ｈ，ｍ），０．８８（６Ｈ，ｔ，Ｊ＝６．９Ｈｚ）．
１３Ｃ−ＮＭＲ（１２５ＭＨｚ，ＣＤＣｌ３）δ１７４．７，１７４．４，７３．０，７２．６，７０．９，６９．２，６５．９，６５．８，３４．２３，３４．２１，３１．９，２９．７，２９．６４，２９．６０，２９．５，２９．３，２９．２４，２９．１６，２５．０，２４．９，２２．７，１４．０．
ＭＳ（ｍ／ｚ）＝６０４［Ｍ ＋ Ｈ］＋
【００７６】
製造例３：化−３の製造
カルボン酸ハロゲン化物として、ラウリン酸クロライドを使用する以外は、製造例１と同様にして、化−３を得た。Ｄ−ソルビトールに対する収率１８％。
１Ｈ−ＮＭＲ（５００ＭＨｚ，ＣＤＣｌ３，５０℃）δ４．３６−４．２５（２Ｈ，ｍ），４．２３（２Ｈ，ｄ，Ｊ＝４．６Ｈｚ），４．０１（１Ｈ，ｂｒ），３．９３（１Ｈ，ｂｒ），３．８５（１Ｈ，ｂｒ），３．６５（１Ｈ，ｂｒ），３．５６（１Ｈ，ｂｒ），３．４８（１Ｈ，ｂｒ），３．３８（１Ｈ，ｂｒ），３．１７（１Ｈ，ｂｒ），２．３６−２．３２（４Ｈ，ｍ），１．６５−１．６０（４Ｈ，ｍ），１．３０−１．２６（３２Ｈ，ｍ），０．８８（６Ｈ，ｔ，Ｊ＝６．５Ｈｚ）．
１３Ｃ−ＮＭＲ（１２５ＭＨｚ，ＣＤＣｌ３）δ１７４．７，１７４．３，７３．０，７２．４，７０．８，６９．３，６５．９，６５．６，３４．２１，３４．１９，３１．９，２９．６，２９．５，２９．３，２９．２４，２９．１６，２４．９３，２４．９０，２２．６，１４．０．
ＭＳ（ｍ／ｚ）＝５４７［Ｍ ＋ Ｈ］＋．
【００７７】
製造例４：化−４の製造
カルボン酸ハロゲン化物として、カプリン酸クロライドを使用する以外は、製造例１と同様にして、化−４を得た。Ｄ−ソルビトールに対する収率１０％。
１Ｈ−ＮＭＲ（５００ＭＨｚ，ＣＤＣｌ３，ｒｔ）δ４．３６−４．２６（２Ｈ，ｍ），４．２４−４．２１（２Ｈ，ｍ），４．０３（１Ｈ，ｂｒ），３．９４（１Ｈ，ｂｒ），３．８７（１Ｈ，ｂｒ），３．７３（１Ｈ，ｂｒ），３．６６（１Ｈ，ｂｒ），３．５４（１Ｈ，ｂｒ），３．５３（１Ｈ，ｂｒ），３．３１（１Ｈ，ｂｒ），２．３８−２．３２（４Ｈ，ｍ），１．６４−１．５８（４Ｈ，ｍ），１．３１−１．２６（２４Ｈ，ｍ），０．８８（６Ｈ，ｔ，Ｊ＝６．９Ｈｚ）．
１３Ｃ−ＮＭＲ（１２５ＭＨｚ，ＣＤＣｌ３）δ１７４．９，１７４．５，７２．９，７２．４，７０．４，６９．０，６５．８，６５．５，３４．２，３４．１，３１．８，２９．４，２９．２，２９．１，２４．８８，２４．８５，２２．６，１４．１．
ＭＳ（ｍ／ｚ）＝４９１［Ｍ ＋ Ｈ］＋．
【００７８】
製造例５：化−５の製造
カルボン酸ハロゲン化物として、オクタン酸クロライドを使用する以外は、製造例１と同様にして、化−５を得た。Ｄ−ソルビトールに対する収率１３％。
１Ｈ−ＮＭＲ（５００ＭＨｚ，ＣＤＣｌ３，ｒｔ）δ４．３６−４．２４（２Ｈ，ｍ），４．２４−４．２１（２Ｈ，ｍ），４．０２（１Ｈ，ｂｒ），３．９４（１Ｈ，ｂｒ），３．９０（１Ｈ，ｂｒ），３．８７（１Ｈ，ｂｒ），３．８２（１Ｈ，ｂｒ），３．８０（１Ｈ，ｂｒ），３．６６（１Ｈ，ｂｒ），３．５５（１Ｈ，ｂｒ），２．３８−２．３２（４Ｈ，ｍ），１．６４−１．６０（４Ｈ，ｍ），１．３０−１．２８（１６Ｈ，ｍ），０．８８（６Ｈ，ｔ，Ｊ＝６．９Ｈｚ）．
１３Ｃ−ＮＭＲ（１２５ＭＨｚ，ＣＤＣｌ３）δ１７４．８，１７４．４，７３．０，７２．２，７０．３，６９．０，６５．７，６５．４，３４．１４，３４．１１，３１．６，２９．１，２８．９，２４．９，２４．８，２２．５，１４．０．
ＭＳ（ｍ／ｚ）＝４３３［Ｍ ＋ Ｈ］＋．
【００７９】
製造例６：化−６の製造
カルボン酸ハロゲン化物として、カプロン酸クロライドを使用する以外は、製造例１と同様にして、化−６を得た。Ｄ−ソルビトールに対する収率２９％。
１Ｈ−ＮＭＲ（５００ＭＨｚ，ＣＤＣｌ３）δ４．３４（１Ｈ，ｄｄ，Ｊ＝３．０，１２．２Ｈｚ），４．２６（１Ｈ，ｄｄ，Ｊ＝６．１，１２．２Ｈｚ），４．２２−４．１９（２Ｈ，ｍ），４．０１−３．８（６Ｈ，ｂｒ），３．６５（２Ｈ，ｂｒ），２．３７−２．３２（４Ｈ，ｍ），１．６５−１．５８（４Ｈ，ｍ），１．３２−１．２８（８Ｈ，ｍ），０．９０−０．８８（６Ｈ，ｍ）．
１３Ｃ−ＮＭＲ（１２５ＭＨｚ，ＣＤＣｌ３）δ１７４．８，１７４．４，７２．８，７２．１，７０．２，６９．０，６５．７，６５．３，３４．０７，３４．０４，３１．２１，３１．２０，２４．４９，２４．４６，２２．２，１３．８．
ＭＳ（ｍ／ｚ）＝３７９［Ｍ ＋ Ｈ］＋．
【００８０】
製造例７：化−７の製造
カルボン酸ハロゲン化物として、酪酸クロライドを使用する以外は、製造例１と同様にして、化−７を得た。Ｄ−ソルビトールに対する収率２７％。
１Ｈ−ＮＭＲ（５００ＭＨｚ，ＣＤＣｌ３）δ４．３４（１Ｈ，ｄｄ，Ｊ＝３．０，１２．２Ｈｚ），４．２５（１Ｈ，ｄｄ，Ｊ＝６．１，１２．２Ｈｚ），４．２１（２Ｈ，ｄ，Ｊ＝５．３，１２．２Ｈｚ），４．０３（４Ｈ，ｂｒ），３．９４（１Ｈ，ｂｒ），３．８７（１Ｈ，ｂｒ），３．７８（ｂｒ），３．６６（１Ｈ，ｄ，Ｊ＝６．８Ｈｚ），２．３６−２．３１（４Ｈ，ｍ），１．６９−１．６０（４Ｈ，ｍ），０．９６−０．９２（６Ｈ，ｍ）．
１３Ｃ−ＮＭＲ（１２５ＭＨｚ，ＣＤＣｌ３）δ１７４．６，１７４．２，７２．７，７１．９，７０．１，６９．１，６５．６，６５．２，３５．９４，３５．９１，１８．２８，１８．２５，１３．５．
ＭＳ（ｍ／ｚ）＝３２３［Ｍ ＋ Ｈ］＋．
【００８１】
製造例８：化−８の製造
カルボン酸ハロゲン化物として、オレイン酸クロライドを使用する以外は、製造例１と同様にして、化−８を得た。Ｄ−ソルビトールに対する収率１２％。
１Ｈ−ＮＭＲ（５００ＭＨｚ，ＣＤＣｌ３，ｒｔ）５．３８−５．３１（４Ｈ，ｍ），４．３６−４．２６（２Ｈ，ｍ），４．２４−４．２１（２Ｈ，ｍ），４．０３（１Ｈ，ｂｒ），３．９４（１Ｈ，ｂｒ），３．７４（１Ｈ，ｂｒ），３．６６−３．６４（２Ｈ，ｍ），３．５４（１Ｈ，ｂｒ），３．３８（１Ｈ，ｂｒ），３．３０（１Ｈ，ｂｒ），２．３８−２．３２（４Ｈ，ｍ），２．０３−１．９９（８Ｈ，ｍ），１．６２−１．６１（４Ｈ，ｍ），１．３０−１．２７（４０Ｈ，ｍ），０．８８（６Ｈ，ｔ，Ｊ＝６．９Ｈｚ）．
１３Ｃ−ＮＭＲ（１２５ＭＨｚ，ＣＤＣｌ３）δ１７４．７，１７４．３，１２９．９，１２９．６，７２．８，７２．３，７０．３，６８．９，６５．７，６５．４，３４．０３，３４．０１，３１．８，２９．６３，２９．５８，２９．４，２９．２０，２９．１８，２９．１，２９．０，２７．１，２７．０，２４．８，２４．７，２２．５，１４．０．
ＭＳ（ｍ／ｚ）＝７１１［Ｍ ＋ Ｈ］＋．
【００８２】
（実施例１）
スチレン−ブタジエンブロック共重合体〔旭化成（株）製：アサフレックス（登録商標）８３０〕１００重量部と、化合物（１）として０．２４重量部の化−１とを混合し、（株）東洋精機製作所製  ラボプラストミル（４Ｃ−１５０）を用いて窒素雰囲気下、２５０℃、回転数５０ｒｐｍの条件で混練し、本発明の熱可塑性樹脂組成物を得た。
【００８３】
（実施例２）〜（実施例８）
化合物（１）として、化−２〜化−８をそれぞれ用いる以外は実施例１と同様にして、本発明の熱可塑性樹脂組成物を得た。
【００８４】
（試験例）
（実施例１）〜（実施例８）において、混練を継続し、ラボプラストミルのトルクが最大値に到達するまでの時間をビルドアップタイムとして測定した。結果は、表２のとおりであった。同様に、化合物（１）を使用しない以外は（実施例１）〜（実施例８）と同様にしてビルドアップタイムを測定し、これを（比較例１）とした。結果を表２に示す。
【００８５】
【表２】
2011122131.tif 000010
【００８６】
スチレン−ブタジエンブロック共重合体の場合、ビルドアップタイムが長いほど加工安定性が良好であることを示す。化合物（１）とスチレン−ブタジエンブロック共重合体とを含有する本発明の熱可塑性樹脂組成物は、化合物（１）を含有しないスチレン−ブタジエンブロック共重合体と比較して、優れた加工安定性を示すことがわかる。
【００８７】
（実施例９）
スチレン−ブタジエンブロック共重合体〔旭化成（株）製：アサフレックス（登録商標）８３０〕１００重量部と、化合物（１）として０．２４重量部の化−３とを混合し、得られた樹脂組成物をスクリュー径３０ｍｍの単軸押出機（田辺プラスチック社製、ＶＳ３０−２８型押出機）を用いて２３０℃、スクリュー回転数５０ｒｐｍで混練押出して得られたストランドをペレタイザーで切断して本発明の熱可塑性樹脂組成物のペレットを得た。得られたペレットを、メルトインデクサー（テクノセブン社製、Ｌ２１７−Ｅ１４０１１）を使用し、２７０℃でシリンダー内に３０分滞留させた後、加重２．１６ｋｇでのメルトフローインデックス（以下、ＭＦＲと記載する）を測定した。結果を表３に示す。
【００８８】
（実施例１０〜１３）
化合物（１）として、化−４〜化−７をそれぞれ使用する以外は、実施例９と同様にして本発明の熱可塑性樹脂組成物のペレットを得、それらのＭＦＲを測定した。結果を表３に示す。
【００８９】
（比較例２）
化合物（１）を使用しない以外は、実施例９と同様にしてスチレン−ブタジエンブロック共重合体のペレットを得、そのＭＦＲを測定した。結果を表３に示した。
【００９０】
【表３】
2011122131.tif 000011
【００９１】
スチレン−ブタジエンブロック共重合体の場合、ＭＦＲの値が大きいほど加工安定性が良好であることを示す。化合物（１）とスチレン−ブタジエンブロック共重合体とを含有する本発明の熱可塑性樹脂組成物は、化合物（１）を含有しないスチレン−ブタジエンブロック共重合体と比較して、優れた加工安定性を示すことがわかる。
【００９２】
（実施例１４）
スチレン−ブタジエンブロック共重合体〔旭化成（株）製：アサフレックス（登録商標）８３０〕１００重量部と、イルガノックス（登録商標）１０７６（チバスペシャルティケミカルズ製）、０．２０重量部と、化合物（１）として０．０５重量部の化−３とを混合し、実施例９と同様にして本発明の熱可塑性樹脂組成物のペレットを得、そのＭＦＲを測定した。結果を表４に示す。
【００９３】
（実施例１５〜１８）
化合物（１）として、化−４〜化−７をそれぞれ使用する以外は、実施例１４と同様にして本発明の熱可塑性樹脂組成物のペレットを得、そのＭＦＲを測定した。結果を表４に示す。
【００９４】
（比較例３）
イルガノックス（登録商標）１０７６及び化合物（１）のいずれも使用しない以外は、実施例１４と同様にしてスチレン−ブタジエンブロック共重合体のペレットを得、そのＭＦＲを測定した。結果を表４に示した。
【００９５】
【表４】
2011122131.tif 000012
【００９６】
イルガノックス（登録商標）１０７６と化合物（１）とスチレン−ブタジエンブロック共重合体とを含有する本発明の熱可塑性樹脂組成物は、イルガノックス（登録商標）１０７６及び化合物（１）のいずれも含有しないスチレン−ブタジエンブロック共重合体と比較して、優れた加工安定性を示すことがわかる。
【産業上の利用可能性】
【００９７】
本発明の熱可塑性樹脂組成物は加工安定性に優れるため、フィルム、成形材料やパイプ等の製品に加工し利用できる。